(57)【要約】      （修正有）【課題】トリミングしたマグネシウム振動板の切断面を防錆処理しないで防錆性の向上を図るスピーカ装置及びその製造方法。【解決手段】プレス成形工程では、振動板3の形状にマグネシウム基材を成形する。そのマグネシウム基材の表面を表面処理し、表面処理後のマグネシウム基材をトリミングしてコーン形状の振動板3を製造する。トリミングされたその振動板の周縁部とエッジ10とを接着剤で固着すると共に、その振動板の周縁部近傍の切断面を接着剤により被覆する。スピーカ装置作成工程では、その振動板3の他の周縁部とボイスコイルボビン5及びダンパー4とを接着剤で固着すると共に、その振動板の他の周縁部近傍の切断面を接着剤により被覆するのでそれらの切断面と空気との接触が遮断され、防錆処理せずにそれらの切断面の防錆性が向上する。防錆処理工程を省くため、工数の削減及びそのスピーカ装置の製造コストの低減を図ることができる。【選択図】図５
2005094422.tif 000002
【特許請求の範囲】
【請求項１】
マグネシウムの基材をトリミングして製作されたマグネシウム振動板と、前記マグネシウム振動板を支持する支持部材と、を備え、
前記マグネシウム振動板の周縁部は接着剤により前記支持部材に固着されており、前記トリミングによる前記マグネシウム振動板の切断面は前記接着剤で被覆されていることを特徴とするスピーカ装置。
【請求項２】
前記マグネシウム振動板は、第１の周縁部と第２の周縁部とを有するコーン形状のマグネシウム振動板であって、
前記支持部材は、エッジ、ボイスコイルボビン、及びダンパーを含み、
前記第１の周縁部は前記エッジに固着されており、前記第２の周縁部は前記ボイスコイルボビン及び前記ダンパーに固着されていることを特徴とする請求項１に記載のスピーカ装置。
【請求項３】
前記マグネシウム振動板はセミドーム形状のマグネシウム振動板、又はドーム形状のマグネシウム振動板であり、
前記支持部材は、フレーム及びパッキンを含むことを特徴とする請求項１に記載のスピーカ装置。
【請求項４】
前記フレームの一端面には周方向に沿って凹部が形成され、
前記マグネシウム振動板の周縁部は前記凹部に嵌合し且つ前記凹部内で接着剤により固着されていることを特徴とする請求項３に記載のスピーカ装置。
【請求項５】
マグネシウムの基材を成形する成形工程と、
前記成形工程により成形された前記マグネシウムの基材をトリミングしてマグネシウム振動板を製作するトリミング工程と、
前記マグネシウム振動板の周縁部と、支持部材とを接着剤により固着する固着工程と、を備え、
前記固着工程は、前記トリミング工程による前記マグネシウム振動板の切断面を接着剤で被覆することを特徴とするスピーカ装置の製造方法。
【請求項６】
前記成形工程と前記トリミング工程との間に、前記成形されたマグネシウムの基材の表面を処理する表面処理工程をさらに備えることを特徴とする請求項５に記載のスピーカ装置の製造方法。
【請求項７】
前記マグネシウム振動板はコーン形状のマグネシウム振動板であり、前記支持部材はエッジ、ボイスコイルボビン、及びダンパーであることを特徴とする請求項５又は６に記載のスピーカ装置の製造方法。
【請求項８】
前記マグネシウム振動板はセミドーム形状のマグネシウム振動板、又はドーム形状のマグネシウム振動板であり、前記支持部材はフレーム及びパッキンであることを特徴とする請求項５又は６に記載のスピーカ装置の製造方法
【請求項９】
前記フレームの一端面には周方向に沿って凹部が形成され、
前記固着工程は、前記マグネシウム振動板の周縁部を、前記凹部に嵌合させ、且つ前記凹部内に接着剤により固着することを特徴とする請求項８に記載のスピーカ装置の製造方法。
【発明の詳細な説明】
【技術分野】
【０００１】
本発明は、低コストで防錆性に優れたマグネシウム振動板を備えるスピーカ装置及びその製造方法に関する。
【背景技術】
【０００２】
近年、スピーカ装置用の振動板として、内部損失や音速が大きいなどの特徴を有し、優れた音響特性を得ることのできるマグネシウム振動板が注目されている。しかし、マグネシウムは酸化し易く、スピーカ装置用の振動板の材料として従来から使用されているアルミニウムやチタンに比べると錆びが発生し易いという性質がある。
【０００３】
そこで、一般的に、マグネシウム振動板を製造するに際しては、その製造過程において、そのマグネシウム振動板に錆が発生するのを防止するための表面処理が行われている。かかるマグネシウム振動板の製造方法の一例では、先ずマグネシウムの基材をプレスにより振動板の形状に成形し、次に振動板の形状に成形されたマグネシウムの基材の表面を表面処理し、次に表面処理の終了した成形品たるマグネシウムの基材をトリミング処理（打ち抜き）することにより、マグネシウム振動板を製造する。
【０００４】
また、その他のマグネシウム振動板に係る製造方法としては以下のものがある。例えば、マグネシウムシート又はマグネシウム合金シートからなるスピーカ用振動板が酸化するのを防止するため、そのスピーカ用振動板に防錆皮膜を形成する工程を有するスピーカ用振動板の製造方法が提案されている（例えば、特許文献１を参照）。
【０００５】
かかるスピーカ用振動板の製造方法によれば、先ずマグネシウム又はマグネシウム合金の線材又は棒材をクロス圧延法によりシート材に圧延加工し、続いてそのシート材を圧空成形法によりコーン状のスピーカ用振動板を成形する。次に、その製造方法では、そのスピーカ用振動板の外縁部をトリミングし、続いてそのスピーカ用振動板にエポキシ系樹脂プライマーやアクリル系樹脂塗料を焼付け塗装することにより防錆皮膜層を形成する。これにより、そのスピーカ用振動板が酸化するのを防止するようにしている。
【０００６】
尚、マグネシウム又はマグネシウム合金上に、プラズマ化学的陽極酸化によって酸化物セラミック皮膜を形成し、その酸化物セラミック皮膜上にカチオン電着塗膜を形成することで耐蝕性等に優れたマグネシウム又はマグネシウム合金を得る表面処理方法が知られている（例えば、特許文献２を参照）。
【０００７】
しかしながら、上記のマグネシウム振動板の製造方法では、振動板の形状に成形したマグネシウムの基材を表面処理した後にトリミング処理してマグネシウム振動板を製造するようにしているため、そのトリミング処理工程の後工程でトリミングによるマグネシウム振動板の切断面に対して防錆処理を行う必要が生じる。したがって、上記のマグネシウム振動板の製造方法などは、マグネシウム振動板などへの錆の発生を防止することはできても、トリミング処理後の後工程に防錆処理工程を追加する必要があり工数が増大すると共に、スピーカ装置の製造コストが増大するという問題がある。
【０００８】
【特許文献１】特開２００２−３６９２８４号公報
【特許文献２】特開２０００−３４５３７０号公報
【発明の開示】
【発明が解決しようとする課題】
【０００９】
本発明が解決しようとする課題としては、上記のようなものが例として挙げられる。本発明は、トリミングしたマグネシウム振動板の切断面を防錆処理することなく防錆性の向上を図ったマグネシウム振動板を備えるスピーカ装置、及びその製造方法を提供することを課題とする。
【課題を解決するための手段】
【００１０】
請求項１に記載の発明は、マグネシウムの基材をトリミングして製作されたマグネシウム振動板と、前記マグネシウム振動板を支持する支持部材と、を備え、前記マグネシウム振動板の周縁部は接着剤により前記支持部材に固着されており、前記トリミングによる前記マグネシウム振動板の切断面は前記接着剤で被覆されていることを特徴とする。
【００１１】
請求項５に記載の発明は、マグネシウムの基材を成形する成形工程と、前記成形工程により成形された前記マグネシウムの基材をトリミングしてマグネシウム振動板を製作するトリミング工程と、前記マグネシウム振動板の周縁部と、支持部材とを接着剤により固着する固着工程と、を備え、前記固着工程は、前記トリミング工程による前記マグネシウム振動板の切断面を接着剤で被覆することを特徴とする。
【発明を実施するための最良の形態】
【００１２】
本発明の１つの観点では、スピーカ装置は、マグネシウムの基材をトリミングして製作されたマグネシウム振動板と、前記マグネシウム振動板を支持する支持部材と、を備え、前記マグネシウム振動板の周縁部は接着剤により前記支持部材に固着されており、前記トリミングによる前記マグネシウム振動板の切断面は前記接着剤で被覆されている。
【００１３】
上記のスピーカ装置によれば、トリミングによるマグネシウム振動板の切断面は接着剤で被覆されているため、その切断面と空気中の酸素との接触は完全に遮断される。よって、その切断面に錆が発生するのを防止することができる。このため、その切断面に防錆処理を施すことなく防錆性の向上を図ることができる。
【００１４】
上記のスピーカ装置の一態様では、スピーカ装置は、前記マグネシウム振動板は、第１の周縁部と第２の周縁部とを有するコーン形状のマグネシウム振動板であって、前記支持部材は、エッジ、ボイスコイルボビン、及びダンパーを含み、前記第１の周縁部は前記エッジに固着されており、前記第２の周縁部は前記ボイスコイルボビン及び前記ダンパーに固着されている。
【００１５】
この態様によれば、スピーカ装置は、第１の周縁部と第２の周縁部とを有するコーン形状のマグネシウム振動板を備えている。マグネシウム振動板の第１の周縁部は接着剤でエッジに固着されていると共に、その第１の周縁部近傍のマグネシウム振動板の切断面は接着剤で被覆されている。一方、マグネシウム振動板の第２の周縁部は接着剤でボイスコイルボビン及びダンパーに固着されていると共に、その第２の周縁部近傍のマグネシウム振動板の切断面は接着剤で被覆されている。よって、それらの切断面と空気中の酸素との接触は完全に遮断され、それらの切断面に錆が発生するのを防止することができる。このため、それらの切断面に防錆処理を施すことなく防錆性の向上を図ることができる。
【００１６】
上記のスピーカ装置の他の一態様では、前記マグネシウム振動板はセミドーム形状のマグネシウム振動板、又はドーム形状のマグネシウム振動板であり、前記支持部材は、フレーム及びパッキンを含む。
【００１７】
この態様によれば、スピーカ装置は、セミドーム形状、又はドーム形状のマグネシウム振動板を備えている。かかるセミドーム形状、又はドーム形状のマグネシウム振動板の周縁部は接着剤でフレーム又はパッキンに固着されており、その周縁部近傍のマグネシウム振動板の切断面は接着剤で被覆されている。よって、その切断面と空気中の酸素との接触は完全に遮断され、その切断面に錆が発生するのを防止することができる。このため、その切断面に防錆処理を施すことなく防錆性の向上を図ることができる。
【００１８】
上記のスピーカ装置の他の一態様では、前記フレームの一端面には周方向に沿って凹部が形成され、前記マグネシウム振動板の周縁部は前記凹部に嵌合し且つ前記凹部内で接着剤により固着されている。
【００１９】
この態様によれば、マグネシウム振動板の周縁部は凹部に嵌合し且つその凹部内で接着剤により固着されており、尚且つトリミングによるマグネシウム振動板の切断面は接着剤で被覆されているため、マグネシウム振動板の切断面と空気中の酸素との接触は完全に遮断され、その切断面に錆が発生するのを防止することができる。このため、その切断面に防錆処理を施すことなく防錆性の向上を図ることができる。
【００２０】
本発明の他の観点では、スピーカ装置の製造方法は、マグネシウムの基材を成形する成形工程と、前記成形工程により成形された前記マグネシウムの基材をトリミングしてマグネシウム振動板を製作するトリミング工程と、前記マグネシウム振動板の周縁部と、支持部材とを接着剤により固着する固着工程と、を備え、前記固着工程は、前記トリミング工程による前記マグネシウム振動板の切断面を接着剤で被覆する。
【００２１】
上記のスピーカ装置の製造方法によれば、成形工程において、板状或いはシート状のマグネシウム基材をプレスすることにより、振動板の形状をなすマグネシウムの基材を成形することができる。続いて、トリミング工程において、振動板の形状に成形されたマグネシウムの基材をトリミング（抜き取り）することにより、マグネシウム振動板を製作することができる。続いて、固着工程において、マグネシウム振動板の周縁部と支持部材とを接着剤により固着することにより、マグネシウム振動板を支持部材に取り付けることができる。
【００２２】
また、このとき、固着工程において、トリミング工程によるマグネシウム振動板の切断面を接着剤で被覆するようにしているため、その切断面に防錆処理を施すことなく錆の発生を防止することができる。これにより、その切断面の防錆性の向上を図ることができる。よって、防錆性に優れた高品質なマグネシウム振動板を備えるスピーカ装置を製造することができる。また、本製造方法では、トリミング工程の後工程で防錆処理工程を省くようにしているため、工数の削減を図ることができると共に、そのスピーカ装置の製造コストの低減を図ることができる。
【００２３】
上記のスピーカ装置の製造方法の一態様では、前記成形工程と前記トリミング工程との間に、前記成形されたマグネシウムの基材の表面を処理する表面処理工程をさらに備える。これにより、マグネシウムの基材の表面全体を防錆処理することができる。
【００２４】
上記のスピーカ装置の製造方法の他の一態様では、前記マグネシウム振動板はコーン形状のマグネシウム振動板であり、前記支持部材はエッジ、ボイスコイルボビン、及びダンパーである。
【００２５】
この態様によれば、コーン形状のマグネシウム振動板を製造することができると共に、コーン形状のマグネシウム振動板の一方の周縁部と、エッジとが接着剤により接着剤により固着される。また、この態様によれば、コーン形状のマグネシウム振動板の他方の周縁部と、ボイスコイルボビン、及びダンパーとが接着剤により固着される。また、このとき、コーン形状のマグネシウム振動板の一方及び他方の周縁部近傍の切断面は、その振動板の周方向に沿って接着剤により完全に被覆される。よって、コーン形状のマグネシウム振動板の切断面と空気中の酸素との接触は完全に遮断され、その切断面に錆が発生するのを防止することができる。このため、その切断面に防錆処理を施すことなく防錆性の向上を図ることができる。
【００２６】
上記のスピーカ装置の製造方法の他の一態様では、前記マグネシウム振動板はセミドーム形状のマグネシウム振動板、又はドーム形状のマグネシウム振動板であり、前記支持部材はフレーム及びパッキンである。
【００２７】
この態様によれば、セミドーム形状、又はドーム形状のマグネシウム振動板を製造することができると共に、セミドーム形状、又はドーム形状のマグネシウム振動板の周縁部と、フレーム又はパッキンとが接着剤により固着される。また、このとき、セミドーム形状、又はドーム形状のマグネシウム振動板の周縁部近傍の切断面は、その振動板の周方向に沿って接着剤により完全に被覆される。よって、セミドーム形状、又はドーム形状のマグネシウム振動板の切断面と空気中の酸素との接触は完全に遮断され、その切断面に錆が発生するのを防止することができる。このため、その切断面に防錆処理を施すことなく防錆性の向上を図ることができる。
【００２８】
上記のスピーカ装置の製造方法の他の一態様では、前記フレームの一端面には周方向に沿って凹部が形成され、前記固着工程は、前記マグネシウム振動板の周縁部を、前記凹部に嵌合させ、且つ前記凹部内に接着剤により固着する。
【００２９】
この態様によれば、フレームの一端面には周方向に沿って凹部が形成される。そして、固着工程は、マグネシウム振動板の周縁部を、フレームに形成された凹部に嵌合させ且つその凹部内に接着剤により固着する。よって、フレームに対してマグネシウム振動板の正確な位置決めができると共に、マグネシウム振動板とフレームとが強固に接着される。
【００３０】
また、マグネシウム振動板の切断面は、凹部内で接着剤によって完全に被覆されるため、その切断面と空気中の酸素との接触が完全に遮断される。これにより、その切断面に防錆処理を施すことなく錆の発生を防止することができる。よって、その切断面の防錆性の向上を図ることができる。
【実施例】
【００３１】
以下、図面を参照して本発明を実施するための実施例について説明する。
【００３２】
本発明は、トリミングしたマグネシウム振動板の切断面を塗料等により防錆処理することなく、その切断面の防錆性の向上を図ったマグネシウム振動板を備えるスピーカ装置及びその製造方法を提供する。以下、そのマグネシウム振動板を備えるスピーカ装置及びその製造方法について述べる。
【００３３】
[第１実施例]
図１は、コーン形状のマグネシウム振動板を備えるスピーカ装置の製造方法を示す。かかるスピーカ装置は、プレス成形工程ｓ１と、表面処理工程ｓ２と、トリミング工程ｓ３と、エッジ貼付け工程ｓ４と、スピーカ装置作成工程ｓ５とによって製造される。
【００３４】
プレス成形工程ｓ１では、板状或いはシート状のマグネシウム基材がプレス装置でプレスされることにより、コーン形状のマグネシウム基材が製造される。図２は、プレス成形工程ｓ１によってコーン形状のマグネシウム基材が成形される様子を示す。以下、図２を参照して、プレス成形工程ｓ１によりコーン形状のマグネシウム基材が成形される方法について説明する。プレス成形工程ｓ１では、送り出しリール５０と、一対のローラ５１と、ヒータなどの加熱装置５２と、プレス装置５３（破線部を参照）とによってコーン形状のマグネシウム基材５５が製造される。
【００３５】
送り出しリール５０は、板状或いはシート状のマグネシウム基材５４を一定の長さ巻回すると共に、その巻回しているマグネシウム基材５４を一対のローラ５１へ送り出す（矢印Ｙ１を参照）。続いて一対のローラ５１は、矢印Ｙ２の方向に回転駆動して、送り出しリール５０から送り出されたマグネシウム基材５４を一定の速度でプレス装置５３側へ送り出す。続いて加熱装置５２は、一対のローラ５１により送り出されたマグネシウム基材５４を一定の温度、例えばマグネシウム基材５４の塑性加工を容易にする再結晶温度以上の温度に加熱する。続いてプレス装置５３は、加熱装置５２によって加熱されたマグネシウム基材５４をプレスしてコーン形状のマグネシウム基材５５を成形する。
【００３６】
具体的には、プレス装置５３は、その内部に有する上型５３ａを上方の位置から下型５３ｂの方へと下降させて（矢印Ｙ３を参照）、一定の温度に加熱されたマグネシウム基材５４を上型５３ａと下型５３ｂとによってプレスする。これにより、コーン形状のマグネシウム基材５５が成形される。尚、プレス装置５３では、上型５３ａと下型５３ｂをコーン形状のマグネシウム基材５５を成形する金型にしているが、本プレス装置５３では、必要に応じてその金型とは別の金型、例えばセミドーム形状若しくはドーム形状のマグネシウム基材を成形する金型に変更することが可能となっている。
【００３７】
以上により、プレス成形工程ｓ１では、不要なマグネシウム基材５５ａの部分を含む一定数量のコーン形状のマグネシウム基材５５が製造される（一点鎖線部分Ｍ１を参照）。
【００３８】
図１に戻り、表面処理工程ｓ２では、プレス成形工程ｓ１で成形されたコーン形状のマグネシウム基材５５の表面が表面処理される。これにより、コーン形状のマグネシウム基材５５の表面には、例えば酸化皮膜層が形成されて、酸化し易いマグネシウム振動板に錆が発生するのを防止する。具体的には、本例の表面処理工程ｓ２では、例えば既知の陽極酸化法によりコーン形状のマグネシウム基材５５の表面に陽極酸化皮膜層が形成され、これによりマグネシウム振動板に錆が発生するのを防止するようにしている。
【００３９】
ここで、コーン形状のマグネシウム基材５５の表面に陽極酸化皮膜を成膜する方法を簡単に述べる。コーン形状のマグネシウム振動板５５を陽極にして、硫酸、蓚酸、クロム酸等の溶液中で電流を流す。すると、陽極側に酸素が発生し、その酸素によってコーン形状のマグネシウム振動板５５の表面には陽極酸化皮膜層が成膜される。図３（ａ）に、上述の陽極酸化法によってコーン形状のマグネシウム振動板５５の表面に陽極酸化皮膜層５５ｂが成膜された状態の部分拡大断面図を示す。尚、陽極酸化法では、陽極酸化皮膜層５５ｂを数μｍ〜数十μｍの厚みで成膜することが可能である。また、マグネシウム振動板のさらなる耐食性の向上を図るために、その陽極酸化皮膜層５５ｂの表面を電着塗装するようにしてもよい。
【００４０】
トリミング工程ｓ３では、図１に示すように、上記表面処理工程ｓ２で表面処理されたコーン形状のマグネシウム基材５５がトリミング処理（打ち抜き処理）される。尚、トリミング処理とは、上記プレス成形工程ｓ１で製造された不要なマグネシウム基材５５ａの部分を含むコーン形状のマグネシウム基材５５（図２の一点鎖線部分Ｍ１を参照）から、成形品たるコーン形状のマグネシウム基材５５を抜き取る処理をいう。これにより、コーン形状のマグネシウム振動板が製造される。図３（ｂ）に、トリミング工程ｓ３を経てトリミング処理されたコーン形状のマグネシウム振動板３の断面図を示す。
【００４１】
コーン形状のマグネシウム振動板３の周縁部３ｂ、３ｃの付近には、図３（ｂ）に示すように、その周方向に沿ってトリミング処理による切断面３ａ、３ｄが形成されている。ここで、図３（ｃ）及び（ｄ）に、その切断面３ａ、３ｄの近傍を拡大した断面図を示す。その切断面３ａ、３ｄには、図３（ｃ）及び（ｄ）に拡大して示すように、トリミング処理によってマグネシウムが露出して多くの凹凸が形成されており、表面処理はなされていない。
【００４２】
このため、従来のコーン形状のマグネシウム振動板を備えるスピーカ装置の製造方法では、図１に示すように、トリミング工程ｓ３とエッジ貼付け工程ｓ４との間に切断面処理工程ｓ６を設けて、そこでトリミング処理によるコーン形状のマグネシウム振動板３の切断面３ａ、３ｄに、例えば、アクリル系、ポリエステル系、或いはエポキシ系などの塗料を塗布して防錆処理を施すようにしている。
【００４３】
しかし、本例のコーン形状のマグネシウム振動板を備えるスピーカ装置の製造方法では、後述するエッジ貼付け工程ｓ４及びスピーカ装置作成工程ｓ５でコーン形状のマグネシウム振動板３の切断面３ａ、３ｄが接着剤で被覆されるため、その切断面３ａ、３ｄの防錆性の向上を図ることができる。よって、本例の製造方法では、トリミング工程ｓ３とエッジ貼付け工程ｓ４との間に切断面処理工程ｓ６を設ける必要がない。
【００４４】
エッジ貼付け工程ｓ４では、コーン形状のマグネシウム振動板３の周縁部３ｂと、環状のエッジとが接着剤で固着される。図４（ａ）に、コーン形状のマグネシウム振動板３の周縁部３ｂの下端面と、環状のエッジ１０の内周縁部１０ａの上端面とが接着剤Ｐ１により固着された状態の断面図を示す。尚、本実施例に係る接着剤としては、クロロプレン系ゴム、ブチル系ゴム、ポリエステル系、或いはエポキシ系などの接着剤が挙げられる。
【００４５】
具体的には、エッジ貼付け工程ｓ４では、図４（ａ）に示すように、コーン形状のマグネシウム振動板３の切断面３ａが周方向に沿って接着剤Ｐ１で完全に被覆され、尚且つコーン形状のマグネシウム振動板３の周縁部３ｂの下端面が環状のエッジ１０の内周縁部１０ａの上端面に接着剤Ｐ１で固着される。これにより、コーン形状のマグネシウム振動板３の切断面３ａと、空気中の酸素との接触が完全に遮断される。よって、その切断面３ａに錆が発生するのを防止できる。加えて、上記によりコーン形状のマグネシウム振動板３と環状のエッジ１０との接着強度が向上するため、高品質なコーン形状のマグネシウム振動板３が得られる。
【００４６】
スピーカ装置作成工程ｓ５では、上記エッジ貼付け工程ｓ４において環状のエッジ１０が固着されたコーン形状のマグネシウム振動板３がスピーカ本体に取り付けられることにより、コーン形状のマグネシウム振動板３を備えるスピーカ装置が製作される。ここで、図４及び図５を参照して、スピーカ装置作成工程ｓ４によりコーン形状のマグネシウム振動板３を備えるスピーカ装置が製作される方法について説明する。
【００４７】
即ち、スピーカ装置作成工程ｓ５では、環状のエッジ１０の外周縁部１０ｂが接着剤でスピーカ本体のフレーム２の周縁部２ａに固着されると共に、コーン形状のマグネシウム振動板３の周縁部３ｃが接着剤Ｐ２でスピーカ本体の筒状のボイスコイルボビン５及び環状のダンパー４に固着される。
【００４８】
図４（ｂ）に、ネック部分の近傍を拡大した断面図を示す。尚、ネック部分とは、振動板と、ボイスコイルボビンと、ダンパーとを貼り付ける部分をいう。スピーカ装置作成工程ｓ５では、先ずコーン形状のマグネシウム振動板３の周縁部３ｃがネック部分の位置まで筒状のボイスコイルボビン５に嵌め込まれる。続いて、スピーカ装置作成工程ｓ５では、コーン形状のマグネシウム振動板３の切断面３ｄが周方向に沿って接着剤Ｐ２で完全に被覆され、尚且つコーン形状のマグネシウム振動板３の周縁部３ｃと、筒状のボイスコイルボビン５と、環状のダンパー４とが接着剤Ｐ２により固着される。これにより、コーン形状のマグネシウム振動板３の切断面３ｄと、空気中の酸素との接触が完全に遮断される。よって、その切断面３ｄに錆が発生するのを防止できる。加えて、上記によりコーン形状のマグネシウム振動板３と、筒状のボイスコイルボビン５と、環状のダンパー４との接着強度が向上し、高品質なコーン形状のマグネシウム振動板３が得られる。
【００４９】
こうして、スピーカ装置作成工程ｓ５では、コーン形状のマグネシウム振動板３を備えるスピーカ装置１００が製作される。図５に、そのコーン形状のマグネシウム振動板３を備えるスピーカ装置１００の断面図を示す。ここで、図５を参照して、製作されたスピーカ装置１００の基本構成及び基本原理について簡単に述べる。スピーカ装置１００は、樹脂プレートなどからなるフレーム２、コーン形状のマグネシウム振動板３、環状のダンパー４、筒状のボイスコイルボビン５、及びボイスコイル６などの振動系と、ポールピース７、プレート８、及びマグネット９などよりなる磁気回路系と、を備える。ここでは、スピーカ装置１００の個々の構成要素は既知であるため説明を省略する。
【００５０】
スピーカ装置１００では、一様な磁界中にあるボイスコイル６に音声電流が流れると電磁作用の原理により筒状のボイスコイルボビン５に矢印Ｙ５方向の電磁力が発生し、筒状のボイスコイルボビン５を矢印Ｙ５方向に振動させる。そして、かかる振動がコーン形状のマグネシウム振動板３へと伝達され、スピーカ装置１００は音波を放射する。
【００５１】
以上、本例に係るコーン形状のマグネシウム振動板３を備えるスピーカ装置１００の製造方法では、エッジ貼付け工程ｓ４及びスピーカ装置作成工程ｓ５でコーン形状のマグネシウム振動板３の切断面３ａ、３ｄが周方向に沿って接着剤Ｐ１及びＰ２により完全に被覆される。これにより、それらの切断面３ａ、３ｄに防錆処理を施すことなく錆の発生を防止することができ、それらの切断面３ａ、３ｄの防錆性の向上を図ることができる。このため、本例の製造方法により、防錆性に優れた高品質なコーン形状のマグネシウム振動板３を備えるスピーカ装置１００を製作することができる。また、本例の製造方法では、図１に示すように、切断面処理工程ｓ６を省くように構成しているため工数の削減を図ることができると共に、そのスピーカ装置１００の製造コストの低減を図ることができる。
【００５２】
[第２実施例]
図６は、ドーム形状又はセミドーム形状のマグネシウム振動板を備えるスピーカ装置の製造方法を示す。かかるスピーカ装置は、図６に示すように、プレス成形工程ｓ１１と、表面処理工程ｓ１２と、トリミング工程ｓ１３と、スピーカ装置作成工程ｓ１４とによって製造される。尚、本例の製造方法では、トリミング工程ｓ１３とスピーカ装置作成工程ｓ１４との間には、第１実施例と同様の理由から切断面処理工程ｓ１５を設けていない。また、本例の各工程は第１実施例と略同様であり、以下の説明では、第１実施例と相違する内容を中心に述べる。
【００５３】
プレス成形工程ｓ１１では、板状或いはシート状のマグネシウム基材がプレス装置でプレスされることにより、ドーム形状又はセミドーム形状のマグネシウム基材が製造される。尚、ここで製造されるドーム形状又はセミドーム形状のマグネシウム基材は、第１実施例に係るコーン形状のマグネシウム基材５５とは異なり、エッジと振動板とが各々独立することなく一体成形されている。したがって、本例の製造方法では、トリミング工程ｓ１３とスピーカ装置作成工程ｓ１４との間には、第１実施例の製造方法とは異なりエッジ貼付け工程ｓ４を設けていない。
【００５４】
表面処理工程ｓ１２では、上記プレス成形工程ｓ１１で成形されたドーム形状又はセミドーム形状のマグネシウム基材の表面が表面処理される。トリミング工程ｓ１３では、上記表面処理工程ｓ１２で表面処理されたドーム形状又はセミドーム形状のマグネシウム基材がトリミング処理される。これにより、ドーム形状又はセミドーム形状のマグネシウム振動板が製造される。図７（ａ）及び（ｂ）に、トリミング工程ｓ１３を経てトリミング処理されたドーム形状のマグネシウム振動板３０、又はセミドーム形状のマグネシウム振動板４０の断面図を示す。
【００５５】
図６に戻り、スピーカ装置作成工程ｓ１４では、トリミング工程ｓ１３でトリミング処理されたドーム形状のマグネシウム振動板３０、又はセミドーム形状のマグネシウム振動板４０がスピーカ本体に取り付けられることにより、その振動板３０又は振動板４０を備えるスピーカ装置が製作される。
【００５６】
具体的には、スピーカ装置作成工程ｓ１４では、図７及び図８に示すように、ドーム形状のマグネシウム振動板３０のエッジ３０ａ付近の切断面３０ａｂ、又はセミドーム形状のマグネシウム振動板４０のエッジ４０ａ付近の切断面４０ａｂが周方向に沿って接着剤Ｐ３で完全に被覆され、尚且つその外周縁部３０ａｃの下端面又は外周縁部４０ａｃの下端面と、スピーカ本体のフレーム２２の周縁部２２ａの上端面とが接着剤Ｐ３により固着される。尚、フレーム２２の周縁部２２ａの上端面、ドーム形状のマグネシウム振動板３０の外周縁部３０ａｃの上端面、及びセミドーム形状のマグネシウム振動板４０の外周縁部４０ａｃの上端面は平坦性が確保されている。これにより、ドーム形状のマグネシウム振動板３０の切断面３０ａｂ、又はセミドーム形状のマグネシウム振動板４０の切断面４０ａｂと、空気中の酸素との接触が完全に遮断される。よって、その切断面３０ａｂ又は４０ａｂに錆が発生するのを防止できる。
【００５７】
こうして、スピーカ装置作成工程ｓ１４では、ドーム形状のマグネシウム振動板３０を備えるスピーカ装置２００、又はセミドーム形状のマグネシウム振動板４０を備えるスピーカ装置３００が製作される。図９（ａ）又は（ｂ）に、かかるスピーカ装置２００、又はスピーカ装置３００の断面図を示す。ここで、図９（ａ）又は（ｂ）を参照して、上記により製作されたスピーカ装置２００又は３００の基本構成及び基本原理について簡単に説明する。
【００５８】
かかるスピーカ装置２００又は３００は、ドーム形状のマグネシウム振動板３０又はセミドーム形状のマグネシウム振動板４０、ボイスコイル２１、樹脂プレートなどからなるフレーム２２、及び筒状のボイスコイルボビン２０などの振動系と、ツボヨーク２３、マグネット２４、及びプレート２５などの磁気回路系と、を備える。尚、ここでは、上記のスピーカ装置２００又は３００の個々の構成要素は既知であり説明を省略する。かかるスピーカ装置２００又は３００では、一様な磁界中にあるボイスコイル２１に音声電流が流れると電磁作用の原理により、筒状のボイスコイルボビン２０がそのスピーカ装置の軸方向に上下するように振動する。そして、かかる振動がドーム形状のマグネシウム振動板３０又はセミドーム形状のマグネシウム振動板４０へと伝達され、そのドーム形状のマグネシウム振動板３０又はセミドーム形状のマグネシウム振動板４０から音波が放射される。
【００５９】
以上、本例に係るドーム形状のマグネシウム振動板３０を備えるスピーカ装置２００、又はセミドーム形状のマグネシウム振動板４０を備えるスピーカ装置３００の製造方法では、スピーカ装置作成工程ｓ１４でドーム形状のマグネシウム振動板３０の切断面３０ａｂ、又はセミドーム形状のマグネシウム振動板４０の切断面４０ａｂが周方向に沿って接着剤Ｐ３により完全に被覆される。これにより、その切断面３０ａｂ又は切断面４０ａｂに防錆処理を施すことなく錆の発生を防止することができ、その切断面３０ａｂ又は切断面４０ａｂの防錆性の向上を図ることができる。
【００６０】
また、本例の製造方法では、第１実施例と同様に切断面処理工程を省くように構成しているため工数の削減を図ることができると共に、ドーム形状のマグネシウム振動板３０を備えるスピーカ装置２００、又はセミドーム形状のマグネシウム振動板４０を備えるスピーカ装置３００の製造コストの低減を図ることができる。
【００６１】
[第３実施例]
本例は、図６に示すスピーカ装置作成工程ｓ１４において、トリミング工程ｓ１３でトリミング処理されたドーム形状のマグネシウム振動板３０、又はセミドーム形状のマグネシウム振動板４０が、フレーム２２ではなくスピーカ本体のパッキンに接着剤で固着される点が第２実施例と異なる。したがって、かかる点以外は第２実施例と略同様であるため、以下の説明では、その点を中心にドーム形状のマグネシウム振動板３０を備えるスピーカ装置、又はセミドーム形状のマグネシウム振動板４０を備えるスピーカ装置を製作する方法について述べる。
【００６２】
具体的には、スピーカ装置作成工程ｓ１４では、図１０（ａ）及び（ｂ）に示すように、先ずフレーム２２の周縁部２２ａの上端面と、環状のパッキンＧ１の下端面とが接着剤により固着される。続いて、スピーカ装置作成工程ｓ１４では、その環状のパッキンＧ１の上端面と、ドーム形状のマグネシウム振動板３０の外周縁部３０ａｃの下端面、又はセミドーム形状のマグネシウム振動板４０の外周縁部４０ａｃの下端面とが接着剤Ｐ４により固着される。尚、このとき、スピーカ装置作成工程ｓ１４では、ドーム形状のマグネシウム振動板３０の切断面３０ａｂ、又はセミドーム形状のマグネシウム振動板４０の切断面４０ａｂが周方向に沿って接着剤Ｐ４で完全に被覆される。続いて、スピーカ装置作成工程ｓ１４では、接着剤Ｐ４でパッキンＧ１に固着されたドーム形状のマグネシウム振動板３０の外周縁部３０ａｃの上端面、又はセミドーム形状のマグネシウム振動板４０の外周縁部４０ａｃの上端面と、パッキンＧ２の下端面とが接着剤Ｐ４で固着される。これにより、その切断面３０ａｂ又は切断面４０ａｂと空気中の酸素との接触が完全に遮断される。よって、その切断面３０ａｂ又は切断面４０ａｂに防錆処理を施すことなく錆の発生を防止することができ、その切断面３０ａｂ又は切断面４０ａｂの防錆性の向上を図ることができる。
【００６３】
図１０（ａ）又は（ｂ）に、ドーム形状のマグネシウム振動板３０、又はセミドーム形状のマグネシウム振動板４０が接着剤Ｐ４によりパッキンＧ１及びＧ２に固着された状態の断面図を示す。尚、ドーム形状のマグネシウム振動板３０の外周縁部３０ａｃの上端面及び下端面、又はセミドーム形状のマグネシウム振動板４０の外周縁部４０ａｃの上端面及び下端面、フレーム２２の周縁部２２ａの上端面、パッキンＧ１の上端面及び下端面、及びパッキンＧ２の下端面は、平坦性が確保されている。
【００６４】
こうして、ドーム形状のマグネシウム振動板３０を備えるスピーカ装置４００、又はセミドーム形状のマグネシウム振動板４０を備えるスピーカ装置５００が製作される。図１１（ａ）又は（ｂ）に、かかるスピーカ装置４００、又はスピーカ装置５００の断面図を示す。
【００６５】
以上、本例に係るドーム形状のマグネシウム振動板３０を備えるスピーカ装置４００、又はセミドーム形状のマグネシウム振動板４０を備えるスピーカ装置５００の製造方法では、スピーカ装置作成工程ｓ１４でドーム形状のマグネシウム振動板３０の切断面３０ａｂ、又はセミドーム形状のマグネシウム振動板４０の切断面４０ａｂが周方向に沿って接着剤Ｐ４により完全に被覆される。これにより、その切断面３０ａｂ又は切断面４０ａｂに防錆処理を施すことなく錆の発生を防止することができ、その切断面３０ａｂ又は切断面４０ａｂの防錆性の向上を図ることができる。また、本例の製造方法では、第１及び第２実施例と同様に切断面処理工程を省くように構成しているため工数の削減を図ることができると共に、ドーム形状のマグネシウム振動板３０を備えるスピーカ装置４００、又はセミドーム形状のマグネシウム振動板４０を備えるスピーカ装置５００の製造コストの低減を図ることができる。
【００６６】
[第４実施例]
本例は、図６に示すスピーカ装置作成工程ｓ１４において、平坦性の確保されたフレームの周縁部の上端面に周方向に沿って凹部を形成し、その凹部にドーム形状又はセミドーム形状のマグネシウム振動板の折り曲げ成形された外周縁部を嵌合させ、尚且つそのマグネシウム振動板の折り曲げ成形された外周縁部をその凹部内で接着剤により固着する。本例は、この点が第２実施例と異なる。したがって、以下の説明では、かかる点を中心にドーム形状又はセミドーム形状のマグネシウム振動板を備えるスピーカ装置を製作する方法について述べる。
【００６７】
先ず、図６に示すプレス成形工程ｓ１１では、フレームの周縁部の上端面に周方向に沿って形成される凹部と、ドーム形状又はセミドーム形状のマグネシウム振動板の外周縁部とが嵌合するようにその外周縁部が折り曲げ成形され、ドーム形状又はセミドーム形状のマグネシウム基材が製造される。次に、図６に示す表面処理工程ｓ１２では、そのドーム形状又はセミドーム形状のマグネシウム基材の表面が表面処理され、続いて図６に示すトリミング工程ｓ１３では、その表面処理されたドーム形状又はセミドーム形状のマグネシウム基材がトリミング処理される。
【００６８】
こうして、ドーム形状のマグネシウム振動板３０´、又はセミドーム形状のマグネシウム振動板４０´が製造される。図１２（ａ）又は（ｂ）に、そのドーム形状のマグネシウム振動板３０´、又はセミドーム形状のマグネシウム振動板４０´の断面図を示す。即ち、本例に係るドーム形状のマグネシウム振動板３０´の外周縁部３０´ａｃの形状、又はセミドーム形状のマグネシウム振動板４０´の外周縁部４０´ａｃの形状は、図１２（ａ）又は（ｂ）に示すように、折り曲げ成形されている（破線部分を参照）。
【００６９】
一方、スピーカ本体のフレーム２２の周縁部２２ａの上端面には、図１３（ａ）又は（ｂ）に示すように、その周方向に沿って凹部２２ｂが形成される。
【００７０】
次に、図１３（ａ）又は（ｂ）を参照して、スピーカ装置作成工程ｓ１４について説明する。図６に示すスピーカ装置作成工程ｓ１４では、先ずトリミング処理されたドーム形状のマグネシウム振動板３０´の外周縁部３０´ａｃ、又はセミドーム形状のマグネシウム振動板４０´の外周縁部４０´ａｃが、フレーム２２の周縁部２２ａに形成された凹部２２ｂに嵌め込まれる。尚、その外周縁部３０´ａｃの下端面、その外周縁部４０´ａｃの下端面、及び／又は凹部内の端面には接着剤Ｐ６が塗布されている。また、このとき、その切断面３０´ａｂ、又はその切断面４０´ａｂは周方向に沿って接着剤Ｐ６により完全に被覆される。
【００７１】
これにより、スピーカ本体のフレームに対して、ドーム形状のマグネシウム振動板３０´、又はセミドーム形状のマグネシウム振動板４０´の正確な位置決めができると共に、ドーム形状のマグネシウム振動板３０´、又はセミドーム形状のマグネシウム振動板４０´と、フレーム２２とが強固に接着される。また、ドーム形状のマグネシウム振動板３０´の切断面３０´ａｂ、又はセミドーム形状のマグネシウム振動板４０´の切断面４０´ａｂと、空気中の酸素との接触が完全に遮断される。よって、その切断面３０´ａｂ又は切断面４０´ａｂに防錆処理を施すことなく錆の発生を防止することができ、その切断面３０´ａｂ又は切断面４０´ａｂの防錆性の向上を図ることができる。
【００７２】
こうして、ドーム形状のマグネシウム振動板３０´を備えるスピーカ装置６００、又はセミドーム形状のマグネシウム振動板４０´を備えるスピーカ装置７００が製作される。図１４（ａ）及び（ｂ）に、かかるスピーカ装置６００、又はスピーカ装置７００の断面図を示す。
【００７３】
以上、本例に係るドーム形状のマグネシウム振動板３０´を備えるスピーカ装置６００、又はセミドーム形状のマグネシウム振動板４０´を備えるスピーカ装置７００の製造方法では、スピーカ装置作成工程ｓ１４でドーム形状のマグネシウム振動板３０´の切断面３０´ａｂ、又はセミドーム形状のマグネシウム振動板４０´の切断面４０´ａｂが周方向に沿って接着剤Ｐ６で完全に被覆される。これにより、その切断面３０´ａｂ又は切断面４０´ａｂに防錆処理を施すことなく錆の発生を防止することができ、その切断面３０´ａｂ又は切断面４０´ａｂの防錆性の向上を図ることができる。また、本例の製造方法では、第１、第２、及び第３実施例と同様に切断面処理工程を省くように構成しているため工数の削減を図ることができると共に、ドーム形状のマグネシウム振動板３０´を備えるスピーカ装置６００、又はセミドーム形状のマグネシウム振動板４０´を備えるスピーカ装置７００の製造コストの低減を図ることができる。
【００７４】
以上説明したように、本発明に係るマグネシウム振動板を備えるスピーカ装置及びその製造方法によれば、トリミングしたマグネシウム振動板の切断面を接着剤で完全に被覆するようにしているため、その切断面に防錆処理を施すことなく錆の発生を防止することができる。これにより、その切断面の防錆性の向上を図ることができる。よって、防錆性に優れた高品質なマグネシウム振動板を備えるスピーカ装置を製造することができる。また、本製造方法では、トリミング工程の後工程で防錆処理工程を省くようにしているため工数の削減を図ることができると共に、そのスピーカ装置の製造コストの低減を図ることができる。
【図面の簡単な説明】
【００７５】
【図１】コーン形状のマグネシウム振動板を備えるスピーカ装置の製造方法を示す。
【図２】プレス成形工程によるコーン形状のマグネシウム基材を成形する様子を示す。
【図３】表面処理やトリミング処理した後のコーン形状のマグネシウム振動板の断面図を示す。
【図４】トリミングしたコーン形状のマグネシウム振動板の切断面が接着剤で被覆されている状態の断面図を示す。
【図５】第１実施例の製造方法により製造されたコーン形状のマグネシウム振動板を備えるスピーカ装置の断面図を示す。
【図６】ドーム形状又はセミドーム形状のマグネシウム振動板を備えるスピーカ装置の製造方法を示す。
【図７】第２実施例の製造方法により製造されたドーム形状又はセミドーム形状のマグネシウム振動板の断面図を示す。
【図８】トリミングしたドーム形状又はセミドーム形状のマグネシウム振動板の切断面がフレーム上で接着剤により被覆されている状態の断面図を示す。
【図９】第２実施例の製造方法により製造されたドーム形状又はセミドーム形状のマグネシウム振動板を備えるスピーカ装置の断面図を示す。
【図１０】トリミングしたドーム形状又はセミドーム形状のマグネシウム振動板の切断面がパッキンの間で接着剤により被覆されている状態の断面図を示す。
【図１１】第３実施例の製造方法により製造されたドーム形状又はセミドーム形状のマグネシウム振動板を備えるスピーカ装置の断面図を示す。
【図１２】第４実施例の製造方法により製造されたドーム形状又はセミドーム形状のマグネシウム振動板の断面図を示す。
【図１３】トリミングしたドーム形状又はセミドーム形状のマグネシウム振動板の切断面がフレームの凹部内で接着剤により被覆されている状態の断面図を示す。
【図１４】第４実施例の製造方法により製造されたドーム形状又はセミドーム形状のマグネシウム振動板を備えるスピーカ装置の断面図を示す。
【符号の説明】
【００７６】
２、２２  フレーム
３、３０、３０´、４０、４０´  マグネシウム振動板
４  ダンパー
５、２０  ボイスコイルボビン
６、２１  ボイスコイル
７  ポールピース
８、２５  プレート
９、２４  マグネット
１０、３０ａ、３０´ａ、４０ａ、４０´ａ  エッジ
２３  ツボヨーク
１００、２００、３００、４００、５００、６００、７００  スピーカ装置
【図１】
2005094422.tif 000003
【図２】
2005094422.tif 000004
【図３】
2005094422.tif 000005
【図４】
2005094422.tif 000006
【図５】
2005094422.tif 000007
【図６】
2005094422.tif 000008
【図７】
2005094422.tif 000009
【図８】
2005094422.tif 000010
【図９】
2005094422.tif 000011
【図１０】
2005094422.tif 000012
【図１１】
2005094422.tif 000013
【図１２】
2005094422.tif 000014
【図１３】
2005094422.tif 000015
【図１４】
2005094422.tif 000016